СПОСОБ ПРОИЗВОДСТВА ЛАМИНАТОВ, ПОЛУЧЕННЫХ МЕТОДОМ ПРЯМОГО ПРЕССОВАНИЯ

1. Способ ламинирования одного или более пропитанных верхних слоев и непропитанного декоративного листа прямым прессованием с материалом основы, в котором применяют прессы короткого цикла (процесс низкого давления).
2. Способ по п.1, в котором используют композицию полимера/верхнего слоя с интенсивностью потока более 8%, предпочтительно от 8 до 30%, наиболее предпочтительно 10-20%.
3. Способ по п.1, в котором смола содержит один или более модификатор(ов) для регулировки интенсивности потока, который принадлежит к группе ди- или полиолов, полиэфирных диолов и алкоксилированных спиртов или к их смеси.
2
12
4. Способ по п.3, в котором модификатор принадлежит к группе C-C диолов, предпочтительно 1,4-бутандиол, 1,5-пентандиол и 1,6-гександиол.
5. Способ по п.1, в котором в качестве полимера используют аминопласт.
6. Способ по п.5, в котором в качестве полимера используют меламиновую смолу.
7. Способ по п.1, в котором полимер содержит одну или более добавку, такую как отвердители, поверхностно-активные агенты, разделяющие агенты и противовспенивающие агенты.
8. Способ по п.1, в котором материалом основы является древесноволокнистая плита высокой плотности («ХДФ»), древесноволокнистая плита средней плотности («МДФ»), древесностружечная плита, гипсовая плита или стекловолоконная плита.
9. Способ по п.1, в котором на материал основы ламинируют по меньшей мере один слой крафт-бумаги.
10. Способ по п.1, в котором по меньшей мере один верхний слой сначала пропитывают стандартным полимером, а затем другим полимером для получения композиции полимер/верхний слой, интенсивность потока которой более 8%.
2
2
11. Способ по п.1, в котором верхний слой имеет плотность бумаги менее 50 г/м, предпочтительно 10-30 г/м, и/или пропитан полимером в количестве по весу 300-500% относительно веса бумаги.
12. Способ по п.11, в котором верхний слой отверждают до состояния препрега перед ламинированием на декоративный лист и материал основы.
13. Способ по п.1, в котором в процессе ламинирования печатают структуру поверхности.
14. Способ по п.1, в котором применяют давление менее 40 бар, предпочтительно 20-35 бар.
15. Способ по п.1, в котором используют температуру менее 220°С, предпочтительно от 140 до 200°С.
16. Ламинат, изготовленный способом по одному из предшествующих пунктов.